(57)【要約】【課題】アンチグレア処理された透明基体の防眩性およびぎらつきの両方を適正に評価することが可能な評価方法を提供する。【解決手段】透明基体の光学特性を評価する方法であって、第１および第２の表面を有し、前記第１の表面がアンチグレア処理された透明基体の定量化された防眩性指標値を取得するステップと、前記透明基体の定量化されたぎらつき指標値を取得するステップと、を順不同に有する、方法。【選択図】図６
2018163160.tif 000002
【特許請求の範囲】
【請求項１】
透明基体の光学特性を評価する方法であって、
第１および第２の表面を有し、前記第１の表面がアンチグレア処理された透明基体の定量化された防眩性指標値を取得するステップと、
前記透明基体の定量化されたぎらつき指標値を取得するステップと、
を順不同に有し、
前記定量化された防眩性指標値は、
（ａ）第１および第２の表面を有する透明基体の前記第１の表面側から、前記透明基体の厚さ方向に対して６０°〜５゜から選ばれる任意の方向に第１の光を照射し、前記第１の表面で反射する正反射光の輝度を測定するステップと、
（ｂ）前記第１の表面により反射される反射光の受光角度を±４０°の範囲で変化させ、前記第１の表面で反射される全反射光の輝度を測定するステップと、
（ｃ）以下の式（ｉ）から、防眩性指標値Ｒを算定するステップと
防眩性指標値Ｒ＝
（全反射光の輝度−正反射光の輝度）／（全反射光の輝度）    式（ｉ）
により得られ、
前記定量化されたぎらつき指標値は、
（Ａ）前記透明基体を、前記第２の表面が表示装置の側になるようにして、前記表示装置の上に配置するステップと、
（Ｂ）前記表示装置をオンにした状態で、固体撮像素子を用いて前記透明基体を撮影し、第１の画像を取得するステップであって、前記固体撮像素子と前記透明基体の間の距離をｄとし、前記固体撮像素子の焦点距離をｆとしたとき、撮影の際の距離指数ｒ（＝ｄ／ｆ）は、８以上であるステップと、
（Ｃ）前記取得された第１の画像から、第１の輝度分布を形成するステップと、
（Ｄ）前記透明基体を、前記第２の表面と略平行な方向に動かし、前記透明基体を前記表示装置に対して移動させるステップと、
（Ｅ）前記（Ｂ）および（Ｃ）のステップを繰り返し、取得された第２の画像から、第２の輝度分布を形成するステップと、
（Ｆ）前記第１の輝度分布と前記第２の輝度分布の差分から、差分輝度分布ΔＳを求めるステップと、
（Ｇ）前記差分輝度分布ΔＳから、平均輝度分布ΔＳａｖｅおよび分散σを算定するとともに、以下の式（２）から、出力値Ａを得るステップと、
出力値Ａ＝分散σ／平均輝度分布ΔＳａｖｅ    式（２）
（Ｈ）前記（Ａ）〜（Ｇ）のステップを、基準用のアンチグレア処理された透明基体で実施して、出力値Ａの代わりに、参照出力値Ｑを得るステップであって、該（Ｈ）のステップは、前記（Ａ）〜（Ｇ）のステップの前、または前記（Ａ）〜（Ｇ）のステップと並列に実施されるステップと、
（Ｉ）以下の式（３）から、ぎらつき指標値Ｇを求めるステップと、
ぎらつき指標値Ｇ＝（出力値Ａ）／（参照出力値Ｑ）      式（３）
により得られることを特徴とする方法。
【請求項２】
前記（Ｇ）のステップの前に、前記差分輝度分布ΔＳから、前記表示装置に由来する成分をフィルタ除去して、実効差分輝度分布ΔＳｅを得るステップが実施され、
前記（Ｇ）のステップでは、前記差分輝度分布ΔＳの代わりに、前記実効差分輝度分布ΔＳｅが使用される、請求項１に記載の方法。
【請求項３】
前記防眩性指標値は、ゴニオメータを用いて取得されることを特徴とする請求項１または２に記載の方法。
【請求項４】
前記表示装置は、ＬＣＤ装置、ＯＬＥＤ装置、ＰＤＰ装置、およびタブレット型表示装置からなる群から選択された一つであることを特徴とする請求項１乃至３のいずれか一つに記載の方法。
【請求項５】
前記表示装置は、１３２ｐｐｉ以上の解像度を有することを特徴とする請求項１乃至４のいずれか一つに記載の方法。
【請求項６】
前記透明基体は、ソーダライムガラスまたはアルミノシリケートガラスで構成されることを特徴とする請求項１乃至５のいずれか一つに記載の方法。
【請求項７】
前記透明基体は、第１および第２の表面のうちの少なくとも一方が、化学強化処理されていることを特徴とする請求項６に記載の方法。
【請求項８】
前記アンチグレア処理は、前記透明基体の第１の表面に、フロスト処理、エッチング処理、サンドブラスト処理、ラッピング処理、およびシリカコート処理からなる群から選択された、少なくとも一つの処理方法を適用することにより実施される、請求項１乃至７のいずれか一つに記載の方法。
【請求項９】
第１および第２の表面を有し、前記第１の表面がアンチグレア処理された透明基体であって、
前記請求項１乃至５のいずれか一つに記載の方法で評価した際に、
前記防眩性指標値Ｒが０．４以上であり、
前記ぎらつき指標値Ｇが０．６以下であることを特徴とする透明基体。
【請求項１０】
第１および第２の表面を有し、前記第１の表面がアンチグレア処理された透明基体であって、
前記請求項１乃至５のいずれか一つに記載の方法で評価した際に、
前記防眩性指標値Ｒが０．４以上であり、
前記ぎらつき指標値Ｇが０．３以下であることを特徴とする透明基体。
【発明の詳細な説明】
【技術分野】
【０００１】
本発明は、透明基体の光学特性を評価する方法に関する。
【背景技術】
【０００２】
一般に、画素を有するＬＣＤ（Ｌｉｑｕｉｄ  Ｃｒｙｓｔａｌ  Ｄｉｓｐｌａｙ）装置のような表示装置の上には、該表示装置の保護のため、透明基体で構成された保護カバーが配置される。
【０００３】
しかしながら、表示装置上にこのような透明基体を設置した場合、透明基体を介して表示装置の表示画を視認しようとした際に、しばしば、周辺に置かれているものの映り込みが生じる場合がある。透明基体にそのような映り込みが生じると、表示画の視認者は、表示画を視認することが難しくなる上、不快な印象を受けるようになる。
【０００４】
そこで、このような映り込みを抑制するため、透明基体の表面に対して、アンチグレア処理が適用される場合がある。
【０００５】
なお、特許文献１には、特殊な装置を用いて、表示装置への映り込みを評価する方法が示されている。
【先行技術文献】
【特許文献】
【０００６】
【特許文献１】特開２００７−１４７３４３号公報
【発明の概要】
【発明が解決しようとする課題】
【０００７】
前述のように、周囲光の映り込みを抑制するため、透明基体には、しばしば、アンチグレア処理が実施される。
【０００８】
ところで、実際の透明基体では、周囲光の映り込みの抑制効果の他、防眩性およびぎらつきなどの特性も同時に把握したい場合がある。
【０００９】
しかしながら、これまで、透明基体の防眩性とぎらつきの両方を評価する方法は、あまり知られていない。特に、透明基体のぎらつきについては、これまでに評価手法が十分に確立しているとは言い難く、定量的に評価すること自体が難しいという問題がある。
【００１０】
なお、透明基体のぎらつき評価装置として、最近、ＳＭＳ−１０００装置（Ｄｉｓｐｌａｙ−Ｍｅｓｓｔｅｃｈｎｉｋ＆Ｓｙｓｔｅｍｅ社製）が注目されている。このＳＭＳ−１０００装置では、固体撮像素子を介して撮影された透明基体の一部の画像（輝度）の解析により、透明基体のぎらつきを評価できる。
【００１１】
しかしながら、本願発明者らの知見によれば、ＳＭＳ−１０００装置による評価では、しばしば、適正なぎらつきの測定結果が得られないことが認められている。すなわち、目視観察では、有意なぎらつきが認められないものの、ＳＭＳ−１０００装置による評価では、透明基体が顕著なぎらつきを示すと判断される場合と、その逆の結果が生じる場合とが存在する。
【００１２】
このように、現在も、透明基体の防眩性およびぎらつきの両方を適正に把握する技術が必要となっている。
【００１３】
本発明は、このような背景に鑑みなされたものであり、本発明では、アンチグレア処理された透明基体の防眩性およびぎらつきの両方を適正に評価することが可能な評価方法を提供することを目的とする。
【課題を解決するための手段】
【００１４】
本発明では、透明基体の光学特性を評価する方法であって、
第１および第２の表面を有し、前記第１の表面がアンチグレア処理された透明基体の定量化された防眩性指標値を取得するステップと、
前記透明基体の定量化されたぎらつき指標値を取得するステップと、
を順不同に有し、
前記定量化された防眩性指標値は、
（ａ）第１および第２の表面を有する透明基体の前記第１の表面側から、前記透明基体の厚さ方向に対して６０°〜５゜から選ばれる任意の方向に第１の光を照射し、前記第１の表面で反射する正反射光の輝度を測定するステップと、
（ｂ）前記第１の表面により反射される反射光の受光角度を±４０°の範囲で変化させ、前記第１の表面で反射される全反射光の輝度を測定するステップと、
（ｃ）以下の式（ｉ）から、防眩性指標値Ｒを算定するステップと
防眩性指標値Ｒ＝
（全反射光の輝度−正反射光の輝度）／（全反射光の輝度）    式（ｉ）
により得られ、
前記定量化されたぎらつき指標値は、
（Ａ）前記透明基体を、前記第２の表面が表示装置の側になるようにして、前記表示装置の上に配置するステップと、
（Ｂ）前記表示装置をオンにした状態で、固体撮像素子を用いて前記透明基体を撮影し、第１の画像を取得するステップであって、前記固体撮像素子と前記透明基体の間の距離をｄとし、前記固体撮像素子の焦点距離をｆとしたとき、撮影の際の距離指数ｒ（＝ｄ／ｆ）は、８以上であるステップと、
（Ｃ）前記取得された第１の画像から、第１の輝度分布を形成するステップと、
（Ｄ）前記透明基体を、前記第２の表面と略平行な方向に動かし、前記透明基体を前記表示装置に対して移動させるステップと、
（Ｅ）前記（Ｂ）および（Ｃ）のステップを繰り返し、取得された第２の画像から、第２の輝度分布を形成するステップと、
（Ｆ）前記第１の輝度分布と前記第２の輝度分布の差分から、差分輝度分布ΔＳを求めるステップと、
（Ｇ）前記差分輝度分布ΔＳから、平均輝度分布ΔＳａｖｅおよび分散σを算定するとともに、以下の式（２）から、出力値Ａを得るステップと、
出力値Ａ＝分散σ／平均輝度分布ΔＳａｖｅ    式（２）
（Ｈ）前記（Ａ）〜（Ｇ）のステップを、基準用のアンチグレア処理された透明基体で実施して、出力値Ａの代わりに、参照出力値Ｑを得るステップであって、該（Ｈ）のステップは、前記（Ａ）〜（Ｇ）のステップの前、または前記（Ａ）〜（Ｇ）のステップと並列に実施されるステップと、
（Ｉ）以下の式（３）から、ぎらつき指標値Ｇを求めるステップと、
ぎらつき指標値Ｇ＝（出力値Ａ）／（参照出力値Ｑ）      式（３）
により得られることを特徴とする方法が提供される。
【００１５】
また、本発明では、第１および第２の表面を有し、前記第１の表面がアンチグレア処理された透明基体であって、
前述の本発明による方法で評価した際に、
前記防眩性指標値Ｒが０．４以上であり、
前記ぎらつき指標値Ｇが０．６以下であることを特徴とする透明基体が提供される。
【発明の効果】
【００１６】
本発明では、アンチグレア処理された透明基体の防眩性およびぎらつきの両方を適正に評価することが可能な評価方法を提供できる。
【図面の簡単な説明】
【００１７】
【図１】本発明の一実施形態による透明基体の防眩性を評価する方法のフローを概略的に示した図である。
【図２】防眩性指標値を取得する際に使用される、測定装置の一例を模式的に示した図である。
【図３】本発明の一実施形態による透明基体のぎらつきを評価する方法のフローを概略的に示した図である。
【図４】透明基体のぎらつきを評価する方法の一工程において得られた、第１の画像を模式的に示した図である。
【図５】透明基体のぎらつきを評価する方法の一工程において得られた、第１の輝度分布を模式的に示した図である。
【図６】各種透明基体において得られた、防眩性指標値Ｒ（横軸）とぎらつき指標値Ｇ（縦軸）との関係の一例をプロットした図である。
【図７】本発明の一実施形態による透明基体を模式的に示した図である。
【図８】各透明基体において得られた、目視による防眩性のレベル（縦軸）と、防眩性指標値Ｒ（横軸）の間の関係の一例を示したグラフである。
【図９】各透明基体において得られた、ぎらつき指標値Ｇ（縦軸）と、目視によるぎらつきのレベル（横軸）の間の関係の一例を示したグラフである。
【発明を実施するための形態】
【００１８】
以下、本発明について詳しく説明する。
【００１９】
前述のように、アンチグレア処理された透明基体において、防眩性とぎらつきの両特性を把握したい場合がある。しかしながら、現状では、透明基体の防眩性とぎらつきの両方を、客観的に評価できる方法はほとんど認められない。
【００２０】
特に、透明基体にアンチグレア処理を施工する手段としては、様々な方法が存在するため、アンチグレア処理された透明基体の表面も、様々な形態のものが存在する。このような様々な表面を有する透明基体の防眩性およびぎらつきを、同じ指標で一律に評価することは極めて難しい。
【００２１】
例えば、最近、透明基体のぎらつき評価装置として、ＳＭＳ−１０００装置が注目されている。しかしながら、本願発明者らの知見によれば、ＳＭＳ−１０００装置による評価では、しばしば、適正なぎらつきの測定結果が得られないことが認められている。すなわち、目視観察では、有意なぎらつきが認められない透明基体であっても、ＳＭＳ−１０００装置による評価では、透明基体が大きなぎらつきを示すと判断される場合と、その逆の結果が生じる場合とが存在する。
【００２２】
このように、透明基体のぎらつきにのみ着目しても、未だ十分に有効な測定手法が確立されているとは言い難い。さらに、透明基体の防眩性とぎらつきの両方に着目した評価手法に関しては、ほとんど存在しないのが実情である。
【００２３】
これに対して、本発明では、透明基体の光学特性を評価する方法であって、
第１および第２の表面を有し、前記第１の表面がアンチグレア処理された透明基体の定量化された防眩性指標値を取得するステップと、
前記透明基体の定量化されたぎらつき指標値を取得するステップと、
を順不同に有し、
前記定量化された防眩性指標値は、
（ａ）第１および第２の表面を有する透明基体の前記第１の表面側から、前記透明基体の厚さ方向に対して２０゜の方向に第１の光を照射し、前記第１の表面で反射する２０゜正反射光の輝度を測定するステップと、
（ｂ）前記第１の表面により反射される反射光の受光角度を−２０゜〜＋６０°の範囲で変化させ、前記第１の表面で反射される全反射光の輝度を測定するステップと、
（ｃ）以下の式（１）から、防眩性指標値Ｒを算定するステップと
防眩性指標値Ｒ＝
（全反射光の輝度−２０゜正反射光の輝度）／（全反射光の輝度）    式（１）
により得られ、
前記定量化されたぎらつき指標値は、
（Ａ）前記透明基体を、前記第２の表面が表示装置の側になるようにして、前記表示装置の上に配置するステップと、
（Ｂ）前記表示装置をオンにした状態で、固体撮像素子を用いて前記透明基体を撮影し、第１の画像を取得するステップであって、前記固体撮像素子と前記透明基体の間の距離をｄとし、前記固体撮像素子の焦点距離をｆとしたとき、撮影の際の距離指数ｒ（＝ｄ／ｆ）は、８以上であるステップと、
（Ｃ）前記取得された第１の画像から、第１の輝度分布を形成するステップと、
（Ｄ）前記透明基体を、前記第２の表面と略平行な方向に動かし、前記透明基体を前記表示装置に対して移動させるステップと、
（Ｅ）前記（Ｂ）および（Ｃ）のステップを繰り返し、取得された第２の画像から、第２の輝度分布を形成するステップと、
（Ｆ）前記第１の輝度分布と前記第２の輝度分布の差分から、差分輝度分布ΔＳを求めるステップと、
（Ｇ）前記差分輝度分布ΔＳから、平均輝度分布ΔＳａｖｅおよび分散σを算定するとともに、以下の式（２）から、出力値Ａを得るステップと、
出力値Ａ＝分散σ／平均輝度分布ΔＳａｖｅ    式（２）
（Ｈ）前記（Ａ）〜（Ｇ）のステップを、基準用のアンチグレア処理された透明基体で実施して、出力値Ａの代わりに、参照出力値Ｑを得るステップであって、該（Ｈ）のステップは、前記（Ａ）〜（Ｇ）のステップの前、または前記（Ａ）〜（Ｇ）のステップと並列に実施されるステップと、
（Ｉ）以下の式（３）から、ぎらつき指標値Ｇを求めるステップと、
ぎらつき指標値Ｇ＝（出力値Ａ）／（参照出力値Ｑ）      式（３）
により得られることを特徴とする方法が提供される。
【００２４】
本発明による透明基体の光学特性を評価する方法では、以下に詳しく示すように、アンチグレア処理の方法によらず、アンチグレア処理された透明基体の防眩性およびぎらつきの両方を、適正に評価することが可能になる。
【００２５】
また、本発明による方法では、透明基体の防眩性およびぎらつきとして、数値化された値が使用される。このため、防眩性およびぎらつきに関して、観察者の主観や先入観にとらわれず、これらの光学特性を、客観的かつ定量的に判断可能である。
【００２６】
（本発明による透明基体の光学特性を評価する方法の一実施形態について）
次に図面を参照して、本発明による方法に使用され得る、透明基体の防眩性およびぎらつきのそれぞれを評価する方法の一実施形態について説明する。
【００２７】
（防眩性評価方法）
図１には、本発明の一実施形態による透明基体の防眩性を評価する方法のフローを概略的に示す。
【００２８】
図１に示すように、この透明基体の防眩性を評価する方法（以下、「第１の方法」とも称する）は、
（ａ）第１および第２の表面を有する透明基体の前記第１の表面側から、前記透明基体の厚さ方向に対して２０゜の方向に第１の光を照射し、前記第１の表面で正反射する光（以下、「２０゜正反射光」ともいう）の輝度を測定するステップ（ステップＳ１１０）と、
（ｂ）前記第１の表面により反射される反射光の受光角度を−２０°〜＋６０°の範囲で変化させ、前記第１の表面により反射される第１の光（以下、「全反射光」ともいう）の輝度を測定するステップ（ステップＳ１２０）と、
（ｃ）以下の式（１）から、防眩性指標値Ｒを算定するステップ（ステップＳ１３０）
防眩性指標値Ｒ＝
（全反射光の輝度−２０゜正反射光の輝度）／（全反射光の輝度）    式（１）
と、を有する。
【００２９】
以下、各ステップについて説明する。
【００３０】
（ステップＳ１１０）
まず、相互に対向する第１および第２の表面を有する透明基体が準備される。
【００３１】
透明基体は、透明である限り、いかなる材料で構成されても良い。透明基体は、例えば、ガラスまたはプラスチック等であっても良い。
【００３２】
透明基体がガラスで構成される場合、ガラスの組成は特に限られない。ガラスは、例えば、ソーダライムガラスまたはアルミノシリケートガラスであっても良い。
【００３３】
また、透明基体がガラスで構成される場合、第１および／または第２の表面は、化学強化処理されても良い。
【００３４】
ここで、化学強化処理とは、アルカリ金属を含む溶融塩中にガラス基板を浸漬させ、ガラス基板の最表面に存在するイオン半径の小さなアルカリ金属（イオン）を、溶融塩中に存在するイオン半径の大きなアルカリ金属（イオン）と置換する技術の総称を言う。化学強化処理法では、処理されたガラス基板の表面には、元の原子よりもイオン半径の大きなアルカリ金属（イオン）が配置される。このため、ガラス基板の表面に圧縮応力を付与することができ、これによりガラス基板の強度（特にワレ強度）が向上する。
【００３５】
例えば、ガラス基板がナトリウムイオン（Ｎａ＋）を含む場合、化学強化処理により、このナトリウムイオンは、例えばカリウムイオン（Ｋ＋）と置換される。または、例えば、ガラス基板がリチウムイオン（Ｌｉ＋）を含む場合、化学強化処理により、このリチウムイオンは、例えばナトリウムイオン（Ｎａ＋）および／またはカリウムイオン（Ｋ＋）と置換されても良い。
【００３６】
一方、透明基体がプラスチックで構成される場合、プラスチックの組成は特に限られない。透明基体は、例えばポリカーボネート基板であっても良い。
【００３７】
なお、ステップＳ１１０の前に、透明基体の第１の表面を、アンチグレア処理するステップが実施される。アンチグレア処理の方法は、特に限られない。アンチグレア処理は、例えば、フロスト処理、エッチング処理、サンドブラスト処理、ラッピング処理、またはシリカコート処理等であっても良い。
【００３８】
本発明の一実施形態による防眩性測定方法では、透明基体の防眩性を示す定量的な指標値（防眩性指標値Ｒ）を用いて、各種透明基体を一律に評価できる。従って、アンチグレア処理の方法として、各種方法を採用することができる。
【００３９】
アンチグレア処理後の透明基体の第１の表面は、例えば、０．０５μｍ〜１．０μｍの範囲の表面粗さ（算術平均粗さＲａ）を有しても良い。
【００４０】
次に、準備された透明基体の第１の表面側から、透明基体の厚さ方向に対して２０゜±０．５゜の方向に向かって、第１の光が照射される。第１の光は、透明基体の第１の表面で反射される。この反射光のうち、２０゜正反射光を受光し、その輝度を測定して、「２０゜正反射光の輝度」とする。
【００４１】
（ステップＳ１２０）
次に、第１の表面で反射される反射光の受光角度を−２０°〜＋６０°の範囲で変化させ、同様の操作を実施する。この際に、透明基体の第１の表面で反射して、第１の表面から出射される第１の光の輝度分布を測定して合計し、「全反射光の輝度」とする。
【００４２】
（ステップＳ１３０）
次に、以下の式（１）から、防眩性指標値Ｒを算定する：
防眩性指標値Ｒ＝
（全反射光の輝度−２０゜正反射光の輝度）／（全反射光の輝度）    式（１）
この防眩性指標値Ｒは、後述するように、観察者の目視による防眩性の判断結果と相関し、人の視感に近い挙動を示すことが確認されている。例えば、防眩性指標値Ｒが大きな値（１に近い値）を示す透明基体は、防眩性に優れ、逆に防眩性指標値Ｒが小さな値を示す透明基体は、防眩性が劣る傾向にある。従って、この防眩性指標値Ｒは、透明基体の防眩性を判断する際の定量的指標として、使用可能である。
【００４３】
図２には、前述の式（１）で表される防眩性指標値Ｒを取得する際に使用される、測定装置の一例を模式的に示す。
【００４４】
図２に示すように、測定装置３００は、光源３５０および検出器３７０を有し、測定装置３００内に、透明基体２１０が配置される。透明基体２１０は、第１の表面２１２および第２の表面２１４を有する。光源３５０は、透明基体２１０に向かって、第１の光３６２を放射する。検出器３７０は、第１の表面２１２において反射される反射光３６４を受光し、その輝度を検出する。
【００４５】
なお、透明基体２１０は、第１の表面２１２が光源３５０および検出器３７０の側となるように配置される。従って、検出器３７０が検出する第１の光は、透明基体２１０で反射された反射光３６４である。また、透明基体２１０の一方の表面がアンチグレア処理されている場合、このアンチグレア処理されている表面が、透明基体２１０の第１の表面２１２となる。すなわち、この場合、透明基体２１０は、アンチグレア処理されている表面が光源３５０および検出器３７０の側となるようにして、測定装置３００内に配置される。
【００４６】
また、第１の光３６２は、透明基体２１０の厚さ方向に対して、２０゜傾斜した角度で照射される。なお、本願では、測定装置の誤差を考慮して、２０゜±０．５゜の範囲を、角度２０゜と定義する。
【００４７】
このような測定装置３００において、光源３５０から透明基体２１０に向かって第１の光３６２を照射し、受光角度φが２０゜となるように配置された検出器３７０を用いて、透明基体２１０の第１の表面２１２で反射される正反射光３６４を検出する。これにより、「２０゜正反射光」が検出される。
【００４８】
次に、検出器３７０において、反射光３６４を測定する受光角度φを、−２０゜〜＋６０゜の範囲で変化させ、同様の操作を実施する。
【００４９】
そして、受光角度φ＝−２０゜〜＋６０゜の範囲で、透明基体２１０の第１の表面２１２で反射された反射光３６４（全反射光という）の輝度分布を検出し、合計する。
【００５０】
ここで、受光角度φのマイナス（−）は、当該受光角度が、評価対象となる対象表面（上記例では第１の表面）の法線よりも、入射光側にあることを表し、プラス（＋）は、当該受光角度が、対象表面の法線に比べて、入射光側にないことを表す。
【００５１】
得られた２０゜正反射光の輝度および全反射光の輝度から、前述の式（１）により、透明基体２１０の防眩性指標値Ｒを取得できる。なお、このような測定は、市販のゴニオメータ（変角光度計）を使用することにより、容易に実施できる。
【００５２】
なお、第１の光の照射角度は６０°〜５°の範囲から適宜選択できる。ただし、本願では、目視観察による防眩性評価と定量評価とが良好な相関を示す観点から、第１の光の照射角度として、２０°を選択している。
【００５３】
（ぎらつき指標値について）
図３には、本発明の一実施形態による透明基体のぎらつきを評価する方法のフローを概略的に示す。
【００５４】
図３に示すように、この透明基体のぎらつきを評価する方法（以下、「第２の方法」とも称する）は、
（Ａ）第１および第２の表面を有する透明基体を、第２の表面が表示装置の側になるようにして、前記表示装置の上に配置するステップ（ステップＳ２１０）と、
（Ｂ）前記表示装置をオンにした状態で、固体撮像素子を用いて前記透明基体を撮影し、第１の画像を取得するステップであって、前記固体撮像素子と前記透明基体の間の距離をｄとし、前記固体撮像素子の焦点距離をｆとしたとき、撮影の際の距離指数ｒ（＝ｄ／ｆ）は、８以上であるステップ（ステップＳ２２０）と、
（Ｃ）前記取得された第１の画像から、第１の輝度分布を形成するステップ（ステップＳ２３０）と、
（Ｄ）前記透明基体を、前記第２の表面と略平行な方向に動かし、前記透明基体を前記表示装置に対して移動させるステップ（ステップＳ２４０）と、
（Ｅ）前記（Ｂ）および（Ｃ）のステップを繰り返し、取得された第２の画像から、第２の輝度分布を形成するステップ（ステップＳ２５０）と、
（Ｆ）前記第１の輝度分布と前記第２の輝度分布の差分から、差分輝度分布ΔＳを求めるステップ（ステップＳ２６０）と、
（Ｇ）前記差分輝度分布ΔＳから、平均輝度分布ΔＳａｖｅおよび分散σを算定するとともに、以下の式（２）から、出力値Ａを得るステップ（ステップＳ２７０）と、
出力値Ａ＝分散σ／平均輝度分布ΔＳａｖｅ    式（２）
（Ｈ）前記（Ａ）〜（Ｇ）のステップを、基準用のアンチグレア処理された透明基体で実施して、出力値Ａの代わりに、参照出力値Ｑを得るステップ（ステップＳ２８０）と、
（Ｉ）以下の式（３）から、ぎらつき指標値Ｇを求めるステップ（ステップＳ２９０）と、
ぎらつき指標値Ｇ＝（出力値Ａ）／（参照出力値Ｑ）      式（３）
を有する。
【００５５】
以下、各ステップについて詳しく説明する。
【００５６】
（ステップＳ２１０）
まず、相互に対向する第１および第２の表面を有する透明基体が準備される。透明基体は、第１の表面がアンチグレア処理されている。
【００５７】
なお、透明基体の材質、組成等は、前述のステップＳ１１０において示したものと同様であるため、ここではこれ以上説明しない。
【００５８】
ただし、前述のように、従来、例えばエッチング処理内での条件変更のような、単一のアンチグレア処理方法間のみならず、複数存在するアンチグレア処理方法によって異なる様々な表面を有する透明基体のぎらつきを、同じ指標で一律に評価することは難しかった。
【００５９】
しかしながら、本発明の一実施形態によるぎらつき評価方法では、以降に示すように、透明基体のぎらつきを示す定量的な指標値（ぎらつき指標値Ｇ）を用いて、各種透明基体を一律に評価可能である。従って、本発明の一実施形態によるぎらつき評価方法は、アンチグレア処理の処理方法を選択する手段としても有用であることに留意する必要がある。
【００６０】
次に、表示装置が準備される。表示装置は、画素（ピクセル）を有するものである限り、特に限られない。表示装置は、例えば、ＬＣＤ装置、ＯＬＥＤ（Ｏｒｇａｎｉｃ  Ｌｉｇｈｔ  Ｅｍｉｔｔｉｎｇ  Ｄｉｏｄｅ）装置、ＰＤＰ（Ｐｌａｓｍａ  Ｄｉｓｐｌａｙ  Ｐａｎｅｌ）装置、またはタブレット型表示装置等であっても良い。表示装置の解像度は、例えば１３２ｐｐｉ以上が好ましく、１８６ｐｐｉ以上がより好ましく、２６４ｐｐｉ以上がさらに好ましい。
【００６１】
次に、表示装置の上に透明基体が配置される。この際には、透明基体は、第２の表面が表示装置の側になるようにして、表示装置の上に配置される。
【００６２】
（ステップＳ２２０）
次に、表示装置をＯＮにした状態（すなわち画像を表示させた状態）で、固体撮像素子を用いて、透明基体を第１の表面側から撮影し、表示装置上に配置された透明基体の画像（第１の画像）を取得する。
【００６３】
固体撮像素子と透明基体の間の距離ｄは、所定の値に設定される。
【００６４】
なお、本願では、固体撮像素子と透明基体の間の距離ｄに対応する指標として、距離指数ｒを使用する。ここで、距離指数ｒは、固体撮像素子の焦点距離ｆおよび固体撮像素子と透明基体の間の距離ｄを用いて、以下の式（４）で表される：
距離指数ｒ＝（固体撮像素子と透明基体の間の距離ｄ）／
（固体撮像素子の焦点距離ｆ）      式（４）
なお、本願では、距離指数ｒは、８以上である。
【００６５】
これは、距離指数ｒが８よりも小さくなると、固体撮像素子と透明基体の間の距離ｄが小さくなり、透明基体のアンチグレア処理された第１の表面の形態の影響を受けやすくなるためである。従って、距離指数ｒを８以上とすることにより、適用されたアンチグレア処理の方法の相違による第１の表面の形態の差異の影響を有意に抑制した状態で、各種方法でアンチグレア処理された透明基体のぎらつきを、一律に評価することが可能となる。
【００６６】
距離指数ｒは、９以上であることが好ましく、１０以上であることがより好ましい。
【００６７】
表示装置に表示させる像は、単一色（例えば緑色）の像であって、表示装置の表示画面全体に表示されることが好ましい。表示色の違いによる見え方の違い等の影響を極力小さくするためである。
【００６８】
固体撮像素子としては、例えば、電荷結合素子（ＣＣＤ）や相補性金属酸化膜半導体（ＣＭＯＳ）が利用できる。いずれを採用する場合にも、高画素数を有するデジタルカメラ等を使用することが好ましい。
【００６９】
このステップにより、例えば図４に模式的に示すような第１の画像４１０が得られる。図４に示す例では、第１の画像４１０において、表示装置の一部の３行×３列に配列された９個のピクセルに対応した領域（以下、対応領域４２０−１〜４２０−９という）が明るく視認されている。
【００７０】
なお、図４では、明確化のため、各対応領域４２０−１〜４２０−９同士が十分に離間された状態で示されている。しかしながら、実際の画像では、各対応領域４２０−１〜４２０−９間の距離はより狭く、隣接する対応領域同士で、明るい部分が一部重なり合う場合もあることに留意する必要がある。
【００７１】
（ステップＳ２３０）
次に、ステップＳ２２０において撮影された第１の画像４１０が画像解析され、第１の輝度分布が形成される。第１の輝度分布は、ＸＹ平面上に、立体的なマップとして形成される。
【００７２】
図５には、このステップで得られる第１の輝度分布の一例を模式的に示す。
【００７３】
図５に示すように、第１の輝度分布４３０は、第１の画像４１０の各対応領域４２０−１〜４２０−９に対応する領域のそれぞれに、略正規分布形状の輝度分布成分ｑ１〜ｑ９を有する。より一般的には第１の輝度分布４３０は、ｉ個の複数の輝度分布成分ｑｉの集まりで表される（ｉは２以上の整数）。
【００７４】
図５では、描写が複雑になることを避けるため、輝度分布成分ｑ１〜ｑ９は、２次元的に（すなわち非立体的に）示されていることに留意する必要がある。
【００７５】
なお、第１の輝度分布４３０の精度を高めるため、ステップＳ２２０において撮影される第１の画像４１０の枚数を増やし、このステップＳ２３０では、それぞれの第１の画像４１０に対して、同様の画像解析を実施しても良い。この場合、その後、各画像解析結果を平均化することにより、より精度の高い第１の輝度分布４３０が得られる。
【００７６】
（ステップＳ２４０）
次に、透明基体を、第２の表面と平行な方向にスライドさせ、透明基体を表示装置に対して相対移動させる。移動距離は、１０ｍｍ未満であることが好ましく、例えば、数ｍｍであっても良い。
【００７７】
（ステップＳ２５０）
次に、前記ステップＳ２２０〜ステップＳ２３０を繰り返す。すなわち、表示装置をＯＮにした状態で、固体撮像素子により第２の画像を取得するとともに、第２の画像から、第２の輝度分布を形成する。
【００７８】
このステップにおいても、第２の輝度分布の精度を高めるため、固体撮像素子で撮影される第２の画像の枚数を増やしても良い。その後、それぞれの第２の画像に対して画像解析を実施して、各画像解析結果を平均化することにより、より精度の高い第２の輝度分布が得られる。
【００７９】
これにより、複数の輝度分布成分ｓｉ（ここでｉは２以上の整数）の集まりで表わされる第２の輝度分布が得られる。なお、輝度分布成分ｓｉは、輝度分布成分ｑｉと同じ数で構成される。
【００８０】
（ステップＳ２６０）
次に、第１の輝度分布と第２の輝度分布の差分から、差分輝度分布ΔＳが算定される。差分輝度分布ΔＳは、第１の輝度分布および第２の輝度分布と同様に、略正規分布形状の輝度分布成分ｔｉ（ここでｉは２以上の整数）の集まりで表わされる。
【００８１】
（ステップＳ２７０）
次に、ステップＳ２６０で得られた差分輝度分布ΔＳを用いて、平均輝度分布ΔＳａｖｅおよび分散σが算定される。
【００８２】
ここで、平均輝度分布ΔＳａｖｅは、差分輝度分布ΔＳに含まれるｉ個の輝度分布成分ｔｉの絶対値を平均化することにより、求めることができる。また、分散σは、差分輝度分布ΔＳに含まれるｉ個の輝度分布成分ｔｉと、平均輝度分布ΔＳａｖｅを用いて、以下の式（５）から求めることができる。
【００８３】
【数１】
2018163160.tif 000003
得られた平均輝度分布ΔＳａｖｅおよび分散σから、以下の式（２）により、出力値Ａが算定される
出力値Ａ＝分散σ／平均輝度分布ΔＳａｖｅ    式（２）
（ステップＳ２８０）
次に、基準（リファレンス）用のアンチグレア処理された透明基体を用いて、前述のステップＳ２１０〜ステップＳ２７０までのステップを実施する。これにより、前記式（２）の出力値Ａの代わりに、参照出力値Ｑが取得される。
【００８４】
ぎらつき指標値は後述の（３）式のとおり得られた参照出力値Ｑとの比率で表されるため、参照出力値Ｑは測定再現性が強く求められ、測定毎の誤差より十分に大きいことが必要とされる。適切な参照出力値Ｑを与える基準（リファレンス）用のアンチグレア処理された透明基体を簡便に用意するには、ソーダライムガラスをフロスト・エッチングによるアンチグレア処理をした平板状のガラスで、６０度グロス値がなるべく大きく、かつ粗さ曲線要素の平均長さＲＳｍが７０μｍ以上１２０μｍ未満のものであって、市販品として入手可能なものを選定すればよい。
【００８５】
ここで６０度グロス値はＪＩＳ−Ｚ８７４１に準拠した方法により鏡面光沢度として測定できる。６０度グロス値はたとえば１１０以上であり、１２０以上がより好ましい。粗さ曲線要素の平均長さＲＳｍはＪＩＳ  Ｂ０６０１（２００１）に準拠した方法により測定できる。粗さ曲線要素の平均長さＲＳｍはたとえば７０μｍ以上であり、８０μｍ以上がより好ましく、かつ１２０μｍ未満であり、１１０μｍ未満が好ましい。
【００８６】
本発明の一実施形態においては、上記のような条件を満たす基準用のアンチグレア処理された透明基体として、６０度グロス値が１４０％、かつ表粗さ曲線要素の平均長さＲＳｍが８５μｍである、ＶＲＤ１４０アンチグレア処理ガラス（旭硝子株式会社製）を選定した。
【００８７】
なお、このステップＳ２８０は、評価用のアンチグレア処理された透明基体を用いて、前述のステップＳ２１０〜ステップＳ２７０を実施する前に実施されても良い。または、このステップＳ２８０は、評価用のアンチグレア処理された透明基体におけるステップＳ２１０〜ステップＳ２７０の実施と並列に、実施されても良い。
【００８８】
（ステップＳ２９０）
次に、出力値Ａおよび参照出力値Ｑを用いて、以下の式（３）から、ぎらつき指標値Ｇが求められる：
ぎらつき指標値Ｇ＝（出力値Ａ）／（参照出力値Ｑ）      式（３）
このぎらつき指標値Ｇは、後述するように、観察者の目視によるぎらつきの判断結果と相関し、人の視感に近い挙動を示すことが確認されている。例えば、ぎらつき指標値Ｇが大きな透明基体は、ぎらつきが顕著であり、逆にぎらつき指標値Ｇが小さな透明基体は、ぎらつきが抑制される傾向にある。従って、このぎらつき指標値Ｇは、透明基体のぎらつきを判断する際の定量的指標として使用できる。
【００８９】
以上、図３〜図５を参照して、透明基体のぎらつきを評価する方法の一例について説明した。ただし、本発明において、透明基体のぎらつきを評価する方法は、これに限られるものではない。
【００９０】
例えば、前述のフローにおいて、ステップＳ２６０とステップＳ２７０の間に、差分輝度分布ΔＳから、前記表示装置に由来する成分をフィルタ除去するステップ（ステップＳ２６５）を実施しても良い。差分輝度分布ΔＳの代わりに、この操作によって得られる実効差分輝度分布ΔＳｅを使用して、ステップＳ２７０を実施することにより、得られるぎらつき指標値Ｇの精度をよりいっそう向上させることができる。
【００９１】
ただし、このステップＳ２６５は、必要な際に行われれば良く、必ずしも実施する必要はない。
【００９２】
なお、以上説明した透明基体のぎらつきを評価する方法は、例えば、ＳＭＳ−１０００装置（Ｄｉｓｐｌａｙ−Ｍｅｓｓｔｅｃｈｎｉｋ＆Ｓｙｓｔｅｍｅ社製）を用いることにより、容易に実施できる。
【００９３】
以上説明したような防眩性指標値Ｒ、およびぎらつき指標値Ｇを使用することにより、アンチグレア処理された透明基体の光学特性を、定量的に評価することが可能となる。
【００９４】
（２つの指標による評価）
次に、透明基体の２つの光学特性を同時に評価する方法およびその効果について説明する。
【００９５】
図６には、各種方法でアンチグレア処理された透明基体において得られた、防眩性指標値Ｒ（横軸）とぎらつき指標値Ｇ（縦軸）の関係をプロットした図の一例を示す。ここで、本データ取得のためのぎらつき評価における撮影の際の距離指数ｒ＝１０．８である。
【００９６】
図６において、横軸の防眩性指標値Ｒが大きいほど、また縦軸のぎらつき指標値が小さいほど、透明基体の防眩性は向上し、透明基体のぎらつきは抑制される。
【００９７】
なお、図６には、参考のため、良好な防眩性と良好なぎらつき防止性とを兼ね備えた、理想的な透明基体の領域がｉｄｅａｌと表示された○印で表されている。
【００９８】
ここで、単一の光学的特性、例えばぎらつき防止性のみを考慮して、各種透明基体の中から候補透明基体を選定した場合、図６のハッチングで示された領域Ｃに含まれる透明基体が一様に選定されることになる。すなわち、そのような方法では、防眩性の劣る透明基体が、選定候補透明基体に含まれてしまう。同様に、防眩性のみを考慮して、透明基体を選定した場合、図６のハッチングで示された領域Ｄに含まれる透明基体が一様に選定され、ぎらつき防止性の劣る透明基体が選定候補に含まれてしまう。
【００９９】
これに対して、図６のようなぎらつき指標値Ｇと防眩性Ｒの相関図を使用した場合、一度に両方の光学特性を考慮して、適正な透明基体を選定することが可能となる。すなわち、このような選定方法では、目的および用途などに応じて、透明基体を適正に選定することができ、すなわち、ぎらつき防止性と防眩性性に関して、最も良好な特性が発揮できるように透明基体を選定することが可能となる。
【０１００】
このように、本発明の一実施例による方法では、２つの光学的特性を一度に、定量的に考慮できるため、使用目的や用途等に応じて、透明基体をより適正に選定することが可能となる。
【０１０１】
また、本発明による方法では、透明基体の防眩性指標値Ｒ、およびぎらつき指標値Ｇとして、数値化された値が使用される。このため、防眩性およびぎらつきに関して、観察者の主観や先入観にとらわれず、これらの光学特性を、客観的かつ定量的に判断可能である。
【０１０２】
（本発明の一実施形態による透明基体）
次に、図７を参照して、本発明の一実施形態による透明基体について説明する。
【０１０３】
図７には、本発明の一実施形態による透明基体（以下、単に「透明基体」と称する）９００を模式的に示す。
【０１０４】
透明基体９００は、ガラスで構成される。ガラスの組成は、特に限られず、ガラスは、例えば、ソーダライムガラスまたはアルミノシリケートガラスであっても良い。
【０１０５】
透明基体９００は、第１の表面９０２および第２の表面９０４を有し、第１の表面９０２は、アンチグレア処理されている。
【０１０６】
アンチグレア処理の方法は、特に限られない。アンチグレア処理は、例えば、フロスト処理、エッチング処理、サンドブラスト処理、ラッピング処理、またはシリカコート処理等であっても良い。透明基体の第１の表面９０２は、例えば、０．０５μｍ〜１．０μｍの範囲の表面粗さ（算術平均粗さＲａ）を有しても良い。
【０１０７】
また、透明基体９００は、第１の表面９０２および／または第２の表面９０４が、化学強化処理されていても良い。
【０１０８】
透明基体９００の寸法および形状は、特に限られない。例えば、透明基体９００は、正方形状、矩形状、円形状、または楕円形状等であっても良い。
【０１０９】
なお、透明基体９００を表示装置の保護カバーとして使用する場合、透明基体９００の厚さは、薄いことが好ましい。例えば、透明基体９００の厚さは、０．２ｍｍ〜２．０ｍｍの範囲であっても良い。
【０１１０】
ここで、透明基体９００は、前述の第１の方法（ステップＳ１１０〜ステップＳ１３０）を用いて測定される防眩性指標値Ｒが０．４以上であるという特徴を有する。また、この透明基体９００は、前述の第２の方法（ステップＳ２１０〜ステップＳ２９０。ステップＳ２６５を含む）を用いて、距離指数ｒ＝８として測定されるぎらつき指標値Ｇが、０．６以下であるという特徴を有する。
【０１１１】
防眩性指標値Ｒは、０．６以上であることが好ましく、０．８以上であることがより好ましい。
【０１１２】
また、ぎらつき指標値Ｇは、０．５以下であることが好ましく、０．４以下であることがより好ましく、０．３以下であることがさらに好ましい。
【実施例】
【０１１３】
次に、各種透明基体を用いて実施した、防眩性評価およびぎらつき評価の結果について説明する。
【０１１４】
（防眩性評価について）
各種方法で第１の表面がアンチグレア処理された透明基体の防眩性を、以下のような方法で評価した。
【０１１５】
アンチグレア処理として、フロスト処理、エッチング処理、サンドブラスト処理、ラッピング処理、またはシリカコート処理を採用した。また、透明基体には、アルミノシリケートガラスを使用した。
【０１１６】
まず、各透明基体を、第１の表面（すなわちアンチグレア処理された表面）の側から目視で観察し、防眩性をレベル１〜レベル１２までの１２段階で評価した。なお、観察方向は、透明基体の厚さ方向に対して、２０゜の方向とした。
【０１１７】
次に、変角光度計（ＧＣ５０００Ｌ：日本電色工業社製）を用いて、前述のステップＳ１１０〜ステップＳ１３０に示したような操作を実施して、式（１）から、各透明基体の防眩性指標値Ｒを算定した。
【０１１８】
図８には、各透明基体において得られた、目視による防眩性の評価レベル（縦軸）と、防眩性指標値Ｒ（横軸）の間の関係の一例を示す。
【０１１９】
図８から、両者の間には、正の相関関係があることがわかる。
【０１２０】
この結果は、防眩性指標値Ｒが観察者の目視による反射像拡散性の評価レベルの傾向と対応し、従って防眩性指標値Ｒを用いて、透明基体の反射像拡散性を判断できることを示唆する。換言すれば、防眩性指標値Ｒを使用することにより、透明基体の反射像拡散性を、客観的かつ定量的に判断できると言える。
【０１２１】
（ぎらつきの評価について）
次に、前述の防眩性評価で使用した各種透明基体を使用して、これらの透明基体のぎらつきを、以下のような方法で評価した。
【０１２２】
まず、各透明基体を表示装置（ｉＰａｄ（登録商標）、解像度２６４ｐｐｉ）の上に直接配置する。この際には、各透明基体の第１の表面（すなわちアンチグレア処理された表面）が、観察者側となるようにして、透明基体を表示装置上に配置した。なお、表示装置から表示される像は、緑色単色の像とし、像の寸法は、１９．６ｃｍ×１４．６ｃｍとした。
【０１２３】
次に、この状態で、各透明基体を第１の表面側から目視で観察し、ぎらつきをレベル０〜レベル１０までの１１段階で評価した。レベル０は、ぎらつきがほとんど認められないことを表し、レベル１０は、ぎらつきが極めて顕著であることを表す。また、この間のレベル値は、数値が大きいほど、ぎらつきが大きくなる傾向にある。
【０１２４】
次に、ＳＭＳ−１０００装置（Ｄｉｓｐｌａｙ−Ｍｅｓｓｔｅｃｈｎｉｋ＆Ｓｙｓｔｅｍｅ社製）を用いて、前述のステップＳ２１０〜ステップＳ２９０（ステップＳ２６５を含む）に示したような操作を実施して、式（３）から、各透明基体のぎらつき指標値Ｇを算定した。なお、基準用のアンチグレア処理された透明基体としては、ＶＲＤ１４０アンチグレア処理ガラス（旭硝子株式会社製）を使用した。
【０１２５】
表示装置には、前述のｉＰａｄ（登録商標）を使用し、固体撮像素子と透明基体との間の距離ｄは、５４０ｍｍとした。この距離ｄは、距離指数ｒで表すと、ｒ＝１０．８に相当する。
【０１２６】
図９には、各透明基体において得られた、ぎらつき指標値Ｇ（縦軸）と、目視によるぎらつきのレベル（横軸）の間の関係の一例を示す。
【０１２７】
図９から、両者の間には、正の相関関係があることがわかる。
【０１２８】
この結果は、ぎらつき指標値Ｇが観察者の目視によるぎらつきの判定結果の傾向と対応し、従ってぎらつき指標値Ｇを用いて、透明基体のぎらつきを判断できることを示唆する。換言すれば、ぎらつき指標値Ｇを使用することにより、透明基体のぎらつきを、客観的かつ定量的に判断できると言える。
【０１２９】
このように、防眩性指標値Ｒおよびぎらつき指標値Ｇを、それぞれ、透明基体の防眩性およびぎらつきの定量的な指標として使用可能であることが確認された。
【産業上の利用可能性】
【０１３０】
本発明は、例えば、ＬＣＤ装置、ＯＬＥＤ装置、ＰＤＰ装置、およびタブレット型表示装置のような、各種表示装置等に設置される透明基体の光学特性評価に利用できる。
【符号の説明】
【０１３１】
２１０    透明基体
２１２    第１の表面
２１４    第２の表面
３００    測定装置
３５０    光源
３６２    第１の光
３６４    反射光
３７０    検出器
４１０    第１の画像
４２０−１〜４２０−９  対応領域
４３０    第１の輝度分布
９００    透明基体
９０２    第１の表面
９０４    第２の表面
ｑｉ      輝度分布成分
【図１】
2018163160.tif 000004
【図２】
2018163160.tif 000005
【図３】
2018163160.tif 000006
【図４】
2018163160.tif 000007
【図５】
2018163160.tif 000008
【図６】
2018163160.tif 000009
【図７】
2018163160.tif 000010
【図８】
2018163160.tif 000011
【図９】
2018163160.tif 000012